СПОСОБ ДЕКОРИРОВАНИЯ СТРОИТЕЛЬНОЙ ПАНЕЛИ ИЗ НЕОРГАНИЧЕСКОГО МАТЕРИАЛА
METHOD OF DECORATING STRUCTURAL PANEL MADE FROM INORGANIC MATERIAL

Изобретение относится к области производства строительных панелей из неорганического материала, преимущественно железобетонных.
Известен способ декорирования строительной панели из неорганического материала, включающий нанесение на поверхность отформованной, неотвержденной панели неорганического порошка, автоклавную обработку, нанесение защитного слоя прозрачного лака [1].
Задача изобретения состоит в упрощении способа декорирования.
2
Технический результат достигается тем, что по способу декорирования строительной панели из неорганического материала, включающему нанесение на поверхность отформованной, неотвержденной панели неорганического порошка, автоклавную обработку, для нанесения на поверхности панели или ее участки в качестве неорганического порошка используют молотые отходы алмазообогащения с удельной поверхностью 5000-6000 см/г, характеризующиеся следующим минеральным составом, мас.%: серпентин 70,0; кальцит 2,0; доломит 28.
Отходы алмазообогащения - это крупный техногенный песок, состоящий из ультраосновных пород. Минеральный состав отходов включает, мас.%: серпентин 70,0; кальцит 2,0; доломит 28.
Способ поясняется примерами.
2
Пример 1. На всю поверхность отформованной, неотвержденной железобетонной панели наносят (напыляют с последующим легким прикатыванием) молотые отходы алмазообогащения с удельной поверхностью 5000 см/г, затем изделие направляет на автоклавную обработку. Готовое изделие охлаждают до комнатной температуры. Возможно нанесение на декорированную поверхность панели слоя атмосферостойкого лака (в этом случае панель выдерживают при комнатной температуре до отверждения лака).
2
Пример 2. На участки поверхности отформованной, неотвержденной железобетонной панели наносят в виде рисунка (по трафарету) молотые отходы алмазообогащения с удельной поверхностью 6000 см/г, затем изделие направляют на автоклавную обработку, после которой изделие охлаждают до комнатной температуры.
Предложенный способ не сложен.
Источник информации
1.SU 1025693, 1983.